(57)【要約】【課題】高通気性を有し、効果的に電磁波を遮蔽することができる、セラミックスを含む多孔質構造体を提供すること。【解決手段】３次元的な網目構造を有する多孔質構造体であって、セラミックス若しくは炭素またはこれらの粒子と金属のマトリクスからなる複合材料により網目構造を形成する骨格部２と、骨格部を囲繞する媒質領域３と、を備え、骨格部２および媒質領域３の合計体積に対して骨格部２が占める体積の割合が３０パーセント以下である。【選択図】  図１
2004238253.tif 000002
【特許請求の範囲】
【請求項１】
３次元的な網目構造を有する多孔質構造体であって、
セラミックス若しくは炭素またはこれらの粒子と金属のマトリクスからなる複合材料により前記網目構造を形成する骨格部と、
前記骨格部を囲繞する媒質領域と、を備え、
前記骨格部および媒質領域の合計体積に対して前記骨格部が占める体積の割合が３０パーセント以下であることを特徴とする多孔質構造体。
【請求項２】
前記骨格部は、炭化珪素からなるセラミックスと珪素とから構成されることを特徴とする請求項１記載の多孔質構造体。
【請求項３】
樹脂類および金属粉末、または樹脂類のみからなるスラリーをスポンジに含浸させて乾燥し、不活性雰囲気下において加熱し、焼成することにより形成され、３次元的な網目構造を有し、気孔率が７０パーセント以上であることを特徴とする多孔質構造体。
【請求項４】
請求項１から請求項３のいずれかに記載の多孔質構造体を備えることを特徴とする電磁波フィルタ。
【請求項５】
前記網目構造における網目の大きさが異なる複数種類の多孔質構造体を積層したことを特徴とする請求項４記載の電磁波フィルタ。
【発明の詳細な説明】
【０００１】
【発明の属する技術分野】
本発明は、通気性を有すると共に電磁波を吸収する多孔質構造体および電磁波フィルタに関する。
【０００２】
【従来の技術】
近年、セラミックスを含む多孔質構造体の研究が行われている。この多孔質構造体を製造するために、例えば、大粒の炭化珪素粉末に炭素粉末を混合し、シリコンの溶融含浸を行う手法が知られている。本願発明に関連する先行技術文献情報としては、次のものがある。
【０００３】
【特許文献１】
特開２００１−２２６１７４号公報
【非特許文献１】
日本セラミックス協会学術論文誌、１９９１年、第９９巻ｐ．６３−６７
【０００４】
【発明が解決しようとする課題】
しかしながら、上記特許文献に記載されているセラミックスを含む多孔質構造体の気孔率は３５％程度でしかないため、例えば、電気製品の通排気口のように通気性を要する箇所に使用するのには適合しない。
【０００５】
一方、電気製品の筐体部分には、電磁波を遮蔽する構造体が用いられているが、通排気口からは電磁波が漏れ出ており、漏れ出した電磁波による他の電子機器や人体への影響、および情報の漏洩などが懸念されている。
【０００６】
また、近年では電気機器に使用する電波が高周波化していると共に、その筐体の軽量化が著しい。このため、家電製品などにおいて、通気性を有し、高周波に耐え得る電磁波フィルタが望まれている。
【０００７】
本発明は、このような事情に鑑みてなされたものであり、高通気性を有し、効果的に電磁波を遮蔽することができる多孔質構造体および電磁波フィルタを提供することを目的とする。
【０００８】
【課題を解決するための手段】
上記の目的を達成するため、本発明の多孔質構造体は、３次元的な網目構造を有する多孔質構造体であって、セラミックス若しくは炭素またはこれらの粒子と金属のマトリクスからなる複合材料により前記網目構造を形成する骨格部と、前記骨格部を囲繞する媒質領域と、を備え、前記骨格部および媒質領域の合計体積に対して前記骨格部が占める体積の割合が３０パーセント以下であることを特徴としている。
【０００９】
このように、骨格部が、セラミックス若しくは炭素またはこれらの粒子と金属のマトリクスからなる複合材料により形成されているため、電磁波を受けると、導電性による電磁波の減衰効果およびその電磁波が熱に変換される誘電損失の効果が生じる。その結果、電磁波を遮蔽することができる。骨格部の材料について、セラミックスまたは金属の割合が高い場合には、不燃性の高い多孔質構造体を得ることができる。また、骨格部が金属または炭素を含む場合には、導電性、熱伝導性を高くすることができる。そして、骨格部および媒質領域の合計体積に対して骨格部が占める体積の割合が３０パーセント以下であるので、媒質領域が占める体積の割合が７０パーセント以上となる。媒質が空気である場合は、気孔率が７０パーセント以上となるので、高い通気性を備えることとなる。これにより、高通気性および電磁波吸収性を有する多孔質構造体を実現することが可能となる。また、骨格部の体積が全体の体積に対して占める割合が小さいので、比重を小さくすることができ、その結果、軽量化が可能となる。なお、３次元的な網目構造における網目の大きさを変えることによって、吸収する電磁波の波長を調整することができる。また、媒質は、空気などの気体、水などの液体、または粉状体が該当し得る。
【００１０】
また、本発明の多孔質構造体は、前記骨格部は、炭化珪素からなるセラミックスと珪素とから構成されることを特徴としている。
【００１１】
このように、骨格部が、炭化珪素からなるセラミックスと珪素とから構成されているので、加工しやすく強度の高い多孔質構造体を形成することができる。また、これらの材料は、電磁波を受けると、導電性による電磁波の減衰効果およびその電磁波が熱に変換される誘電損失の効果が生じるので、電磁波吸収材料として機能させることが可能となる。この材料により、不燃性の高い多孔質構造体を得ることができる。また、骨格部が金属を含むため、導電性、熱伝導性を高くすることができる。これらの材料は導電性が高いためアースに接続することにより、電気的エネルギーを外部に逃がすことができる。また、これらの材料は熱伝導性が高いため、発生した熱を外部に逃がすことができる。
【００１２】
また、本発明の多孔質構造体は、樹脂類および金属粉末、または樹脂類のみからなるスラリーをスポンジに含浸させて乾燥し、不活性雰囲気下において加熱し、焼成することにより形成され、３次元的な網目構造を有し、気孔率が７０パーセント以上であることを特徴としている。
【００１３】
このように、多孔質を有する骨格としてスポンジを用いるので、細かい網目構造の多孔質構造体を容易に形成することが可能となる。網目構造は、セラミックス若しくは炭素またはこれらの粒子と金属のマトリクスからなる複合材料により構成されるので、電磁波を受けると、導電性による電磁波の減衰効果およびその電磁波が熱に変換される誘電損失の効果が生じる。このため、電磁波吸収材料として機能させることが可能となる。骨格部の材料について、セラミックスまたは金属の割合が高い場合には、不燃性の高い多孔質構造体を得ることができる。また、骨格部が金属または炭素を含む場合には、導電性、熱伝導性を高くすることができる。さらに、網目構造が細かいため、周波数の高い電磁波を吸収させることが可能となる。また、これらの材料の特質より、耐熱性に優れ、高い強度を備えた多孔質構造体を実現することができる。また、気孔率が７０パーセント以上であるため、高い通気性を持たせることが可能となる。
【００１４】
また、本発明の電磁波フィルタは、請求項１から請求項３のいずれかに記載の多孔質構造体を備えることを特徴としている。
【００１５】
これにより、骨格部が、セラミックス若しくは炭素またはこれらの粒子と金属のマトリクスからなる複合材料により形成されているため、電磁波を受けると、導電性による電磁波の減衰効果およびその電磁波が熱に変換される誘電損失の効果が生じる。その結果、電磁波を遮蔽することができる。骨格部の材料について、セラミックスまたは金属の割合が高い場合には、不燃性の高い多孔質構造体を得ることができる。また、骨格部が金属または炭素を含む場合には、導電性、熱伝導性を高くすることができる。そして、骨格部および媒質領域の合計体積に対して骨格部が占める体積の割合が３０パーセント以下であるので、媒質領域が占める体積の割合が７０パーセント以上となる。媒質が空気である場合は、気孔率が７０パーセント以上となるので、高い通気性を備えることとなる。これにより、高通気性および電磁波吸収性を有する多孔質構造体を実現することが可能となる。また、骨格部の体積が全体の体積に対して占める割合が小さいので、比重を小さくすることができ、その結果、軽量化が可能となる。なお、３次元的な網目構造における網目の大きさを変えることによって、吸収する電磁波の波長を調整することができる。
【００１６】
また、本発明の電磁波フィルタは、前記網目構造における網目の大きさが異なる複数種類の多孔質構造体を積層したことを特徴としている。
【００１７】
このように、網目構造における網目の大きさが異なる複数種類の多孔質構造体を積層しているので、周波数の大きさが異なる電磁波の吸収を行なうことができる。すなわち、多孔質構造体は、網目構造における網目の大きさによって、電磁波を最もよく吸収する周波数が異なる。従って、網目構造における網目の大きさがそれぞれ異なる多孔質構造体を積層することによって、異なる周波数を有する複数の電磁波を吸収させることが可能となる。
【００１８】
【発明の実施の形態】
以下、本実施の形態に係る多孔質構造体について説明する。本実施の形態に係る多孔質構造体は、３次元的な網目構造を有する多孔質構造体であって、少なくともセラミックスを含み、網目構造を形成する骨格部および媒質領域の合計体積に対して骨格部が占める体積の割合が３０パーセント以下である。
【００１９】
図１は、本実施の形態に係る多孔質構造体１の拡大図である。図１に示すように、骨格部２は、節点から複数の分岐を有し、分岐した先が他の節点からの分岐と結合する３次元的な網目構造を形成する。本実施の形態において、骨格部２は、金属珪素と炭化珪素セラミックスの複合材料によって構成されている。これにより、加工しやすく強度の高い多孔質構造体を形成することができる。また、これらの材料は電磁波を受けると、導電性によるその電磁波の減衰効果およびその電磁波が熱に変換される誘電損失の効果が生じるので、電磁波吸収材料として機能させることが可能となる。骨格部の材料について、セラミックスまたは金属の割合が高い場合には、不燃性の高い多孔質構造体を得ることができる。また、骨格部が金属または炭素を含む場合には、導電性、熱伝導性を高くすることができる。これらの材料は導電性が高いためアースに接続することにより、電気的エネルギーを外部に逃がすことができる。また、これらの材料は熱伝導性が高いため、発生した熱を外部に逃がすことができる。
【００２０】
なお、骨格部２は炭化珪素セラミックスのみ、炭素のみ、または銅、金、銀もしくはアルミニウム等の金属と炭素の複合材料によって構成されていてもよい。
【００２１】
媒質領域３は、骨格部を囲繞する領域であり、通常は空隙である。なお、例えば、水中で本実施の形態に係る多孔質構造体を用いる場合には、媒質領域は水によって構成され、油液中で用いる場合には、油液によって構成されることになる。
【００２２】
また、本実施の形態に係る多孔質構造体において、骨格部２が占める体積の割合は全体の体積の３０％以下である。すなわち、媒質領域２は気孔であるため、この多孔質構造体１の気孔率は７０％より大きい。これにより、高通気性および電磁波吸収性を有する多孔質構造体を実現することが可能となる。
【００２３】
次に、以上のように構成された本実施の形態に係る多孔質構造体１の製造方法について説明する。図２は、本実施の形態に係る多孔質構造体１の製造方法を示すフローチャートである。
【００２４】
まず、炭素源としてのフェノール樹脂および珪素粉末を混合したスラリーを作製するため、フェノール樹脂および珪素粉末の所定量を秤量し（ステップＳ１）、溶媒とともにミル等により混合する（ステップＳ２）。なお、珪素粉末の代わりに、銅、金、銀、アルミニウム等の他の金属粉末を混合することもでき、金属粉末をまったく混合せず、フェノール樹脂のみによりスラリーを作製してもよい。これらを骨格部の材料とすることにより、不燃性の高い多孔質構造体を得ることができる。また、骨格部が金属を含むため、導電性、熱伝導性を高くすることができる。これらの材料は導電性が高いためアースに接続することにより、電気的エネルギーを外部に逃がすことができる。また、これらの材料は熱伝導性が高いため、発生した熱を外部に逃がすことができる。また、炭素源として、フェノール樹脂の代わりに、フラン樹脂、有機金属ポリマーを混合することもできる。混合して作製したスラリーは脱泡する（ステップＳ３）。
【００２５】
次に作製したスラリーを、用意したスポンジに含浸させる（ステップＳ４）。最終的に得られる多孔質構造体の気孔率は、スラリーを含浸させるスポンジの気孔率と同程度となる。そのため、７０％以上の気孔率を有する多孔質構造体を得るためには、スポンジは気孔率が約７０％以上のものを用意する。なお、気孔率が約７０％以上の多孔質体であれば、スポンジ以外の木材、紙、綿、布、プラスチック等の塑性体であっても、それを骨格にして同様の気孔率を有する多孔質構造体を得ることができる。また、骨格にはハニカム構造等も含む。このように、多孔質を有する骨格としてスポンジを用いるので、細かい網目構造の多孔質構造体を容易に形成することが可能となる。網目構造は、セラミックス若しくは炭素またはこれらの粒子と金属のマトリクスからなる複合材料により構成されるので、電磁波を受けると、導電性による電磁波の減衰効果およびその電磁波が熱に変換される誘電損失の効果が生じる。このため、電磁波吸収材料として機能させることが可能となる。さらに、網目構造が細かいため、周波数の高い電磁波を吸収させることが可能となる。また、これらの材料の特質より、耐熱性に優れ、高い強度を備えた多孔質構造体を実現することができる。また、気孔率が７０パーセント以上であるため、高い通気性を持たせることが可能となる。
【００２６】
なお、３次元的な網目構造における網目の大きさを変えることによって、吸収する電磁波の波長を調整することができる。すなわち、特定の周波数の電磁波を遮蔽するのに適した多孔質構造体を作製できる。さらに、例えば、網目の粗いものから細かいものまでを積層したスポンジに含浸させることにより、内部の網目の大きさを層毎に変化させた多孔質構造体を作製することもできる。
【００２７】
スラリーの含浸の方法は、スポンジをスラリーに浸す方法によっても、スラリーをスポンジの上から塗布する方法によってもよい。
【００２８】
次に、スラリーが含浸したスポンジを乾燥させる（ステップＳ５）。その結果、スラリーが骨格部の表面に薄く付着し、珪素およびフェノール樹脂により構成される層がスポンジの骨格部の表面に形成される。
【００２９】
上記乾燥させたスポンジを、アルゴン等の不活性雰囲気下で、加熱し、スポンジの骨格部を分解させる（ステップＳ６）。その結果、スポンジの骨格部の外側を覆っていた珪素およびフェノール樹脂により構成される層が収縮し、もともとのスポンジの網目構造と同様の構造が形成される。なお、ここで、工程を終了することも可能である。その場合には炭素粒子と珪素の複合材料からなる骨材により形成される多孔質構造体を得ることができる。
【００３０】
さらに、この構造体を１０００℃以上に昇温、焼成する（ステップＳ７）。その際、フェノール樹脂は炭素として残存し、珪素と化学反応して、炭化珪素セラミックスが生成する。炭素と反応しない珪素は金属珪素のとして、炭化珪素セラミックスの間隙を埋め、骨格部２は複合材料により形成される。その結果、図３に示すように、炭化珪素セラミックスと金属珪素の複合材料により骨格部２が形成された高気孔率の多孔質構造体１が形成される。これにより、高通気性および電磁波吸収性を有する多孔質構造体を実現することが可能となる。
【００３１】
なお、スラリー中の珪素粉末の成分比を調整することにより、炭化珪素セラミックスのみ、または炭素のみから構成される骨格部２を有する多孔質構造体１を作製することも可能である。また、珪素粉末の代わりに銅等の他の金属粉末を混合したスラリーを用いることにより、銅等の金属と炭素の複合材料からなる骨格部２を有する多孔質構造体１を作製することも可能である。
【００３２】
そして、この本実施の形態に係る多孔質構造体１は、通気性を要する箇所の電磁波フィルタとして用いることができる。この構成により、骨格部２が電磁波を受けると、その電磁波が熱に変換される誘電損失が生じる。そして、気孔率が７０パーセント以上となり、高い通気性を備えることが可能となる。これにより、高通気性および電磁波吸収性を有する電磁波フィルタを実現することが可能となる。
【００３３】
この電磁波フィルタは、コンピュータ、家庭電気機器等の冷却用ファンの通気孔部分に適用することができる。その場合、通気孔としての機能を十分に果たし、かつ、電磁波を遮蔽して、他の電子機器や人体への影響、情報漏れ等を防止することができる。
【００３４】
なお、上記製造方法により得られた多孔質構造体の表面にフェライト質吸収材を塗布して、電磁波フィルタとすることもできる。これにより、高通気性を維持しつつ、さらに電波吸収性を向上させることが可能である。
【００３５】
また、上記製造工程において内部で網目の大きさを変えたスポンジを用いることにより、図４に示すように、気孔径の異なる多孔質構造体が、電磁波の波源側から気孔径の大きい順に積層された多孔質構造体を作製し、電磁波フィルタとしてもよい。
【００３６】
この場合、網目構造における網目の大きさが異なる複数種類の多孔質構造体が積層されているので、周波数の大きさが異なる電磁波の吸収を行なうことができる。すなわち、多孔質構造体は、網目構造における網目の大きさによって、電磁波を最もよく吸収する周波数が異なる。従って、網目構造における網目の大きさがそれぞれ異なる多孔質構造体を積層することによって、広範囲の周波数にわたる電磁波の吸収性を向上することが可能となる。
【００３７】
また、この積層体の作製および配置については、気孔径の大小について段階的に積層した積層体を作製し、波源側に気孔径の大きい端面が向くように配置する。これにより、積層体の波源側から波長の長い電磁波が先に吸収され、電磁波が奥に進むにつれて、波長の短い電磁波が吸収される。その結果、上記多孔質構造体の網目構造に基づいた吸収効果および電磁波が骨格部のバルクを透過する際の吸収効果の両方を効率よく利用して、電磁波を吸収させることができるため、積層体全体に吸収を負担させることができ、電磁波吸収性を向上させることができる。
【００３８】
次に、多孔質構造体１の電磁波吸収性および通気性について、比較例と対比しつつ本発明の実施例について説明する。図５は、多孔質炭化珪素等を用いた電波吸収特性および通気性実験結果を示す図であり、図６は、比較例を示す図である。
【００３９】
上記製造方法において、厚み、気孔率または平均気孔径の異なるスポンジを基にして、厚み５０ｍｍ、平均気孔径０．５ｍｍで平均気孔率４０、６０、８０％の多孔質構造体を作製し、電磁波吸収性および通気性について試験を行った。図６に示すように、平均気孔率４０、６０％の多孔質構造体は、測定周波数１〜１００ＧＨｚに対し、２５〜４０ｄＢの十分な電磁波吸収性を示したが、その通気性が低く、高通気性の電波遮蔽体として実用性を有していなかった。
【００４０】
一方、図５に示すように、平均気孔率８０％の多孔質構造体は、測定周波数１〜１００ＧＨｚに対し、２５〜３５ｄＢの十分な電磁波吸収性を示し、その通気性も高く、高通気性の電波遮蔽体として十分な実用性を有していた。
【００４１】
次に、厚み５０ｍｍ、平均気孔率８０％で平均気孔径２、６、１０、１５ｍｍの多孔質構造体を作製し、電磁波吸収性および通気性について試験を行った。図６に示すように、平均気孔径１０、１５ｍｍの多孔質構造体は、高通気性を有していたが、その電磁波吸収性は測定周波数５０ＧＨｚに対し、１０、５ｄＢと低く、電波遮蔽体として実用性を有していなかった。
【００４２】
一方、図５に示すように、平均気孔径２、６ｍｍの多孔質構造体は、測定周波数５０ＧＨｚに対し、３０、２５ｄＢの十分な電磁波吸収性を示し、その通気性も高く、高通気性の電波遮蔽体として十分な実用性を有していた。
【００４３】
次に、平均気孔率８０％、平均気孔径０．５ｍｍで厚み１０、１００ｍｍの多孔質構造体を作製し、電磁波吸収性および通気性について試験を行った。図４に示すように、厚み１０、１００ｍｍの多孔質構造体は、測定周波数５０ＧＨｚに対し、２５、４０ｄＢの十分な電磁波吸収性を示し、その通気性も高く、高通気性の電波遮蔽体として十分な実用性を有していた。
【００４４】
次に、上記製造方法のスラリー作製工程において、珪素粉末とフェノール樹脂の成分比を変化させて、厚み５０ｍｍ、平均気孔率７０〜９５％、平均気孔径０．５ｍｍであって、骨格部が炭化珪素または炭素のみから構成される多孔質構造体を作製し、電磁波吸収性および通気性について試験を行った。図５に示すように、骨格部が炭化珪素または炭素のみから構成される多孔質構造体は、測定周波数１〜１００ＧＨｚに対し、いずれも２５〜４０ｄＢの十分な電磁波吸収性を示し、その通気性も高く、高通気性の電波遮蔽体として十分な実用性を有していた。
【００４５】
また、厚み５０ｍｍ、平均気孔率８０％、平均気孔径０．５ｍｍであって、骨格部が炭化珪素のみから構成される多孔質構造体の表面にフェライト質吸収材を塗布し、電磁波吸収性および通気性について試験を行った。図５に示すように、骨格部が炭化珪素のみから構成され、その表面にフェライト質吸収材を塗布した多孔質構造体は、測定周波数１〜１００ＧＨｚに対し、３５〜４０ｄＢの特性を示し、電磁波吸収性が向上したことが確認された。
【００４６】
また、上記製造方法のスラリー作製工程において、珪素粉末の代わりに銅粉末を混合し、厚み５０ｍｍ、平均気孔率８０％、平均気孔径０．５ｍｍであって、骨格部が銅および炭素の複合材料から構成される多孔質構造体を作製し、電磁波吸収性および通気性について試験を行った。図５に示すように、骨格部が銅および炭素の複合材料から構成される多孔質構造体は、測定周波数１〜１００ＧＨｚに対し、３０〜３５ｄＢの十分な電磁波吸収性を示し、その通気性も高く、高通気性の電波遮蔽体として十分な実用性を有していた。
【００４７】
次に、図５に示すように、平均気孔径の異なる本発明の多孔質構造体を、電磁波の波源側から平均気孔径６ｍｍ、２ｍｍ、０．５ｍｍの順に３層に積層し、電磁波吸収特性および通気性について試験を行った。厚み５０ｍｍ、平均気孔率８０％、平均気孔径０．５ｍｍの積層体を試験し、測定周波数１〜１００ＧＨｚに対し、３０〜４０ｄＢの安定した高電磁波吸収性を有していることを確認した。
【００４８】
【発明の効果】
以上説明したように、本発明によれば、骨格部が、セラミックス若しくは炭素またはこれらの粒子と金属のマトリクスからなる複合材料により形成されているため、電磁波を受けると、導電性による電磁波の減衰効果およびその電磁波が熱に変換される誘電損失の効果が生じる。その結果、電磁波を遮蔽することができる。骨格部の材料について、セラミックスまたは金属の割合が高い場合には、不燃性の高い多孔質構造体を得ることができる。また、骨格部が金属または炭素を含む場合には、導電性、熱伝導性を高くすることができる。そして、骨格部および媒質領域の合計体積に対して骨格部が占める体積の割合が３０パーセント以下であるので、媒質領域が占める体積の割合が７０パーセント以上となる。媒質が空気である場合は、気孔率が７０パーセント以上となるので、高い通気性を備えることとなる。これにより、高通気性および電磁波吸収性を有する多孔質構造体を実現することが可能となる。また、骨格部の体積が全体の体積に対して占める割合が小さいので、比重を小さくすることができ、その結果、軽量化が可能となる。なお、３次元的な網目構造における網目の大きさを変えることによって、吸収する電磁波の波長を調整することができる。また、媒質は、空気などの気体、水などの液体、または粉状体が該当し得る。
【００４９】
また、本発明によれば、骨格部が、炭化珪素からなるセラミックスと珪素とから構成されているので、加工しやすく強度の高い多孔質構造体を形成することができる。また、これらの材料は、電磁波を受けると、導電性による電磁波の減衰効果およびその電磁波が熱に変換される誘電損失の効果が生じるので、電磁波吸収材料として機能させることが可能となる。この材料により、不燃性の高い多孔質構造体を得ることができる。また、骨格部が金属を含むため、導電性、熱伝導性を高くすることができる。これらの材料は導電性が高いためアースに接続することにより、電気的エネルギーを外部に逃がすことができる。また、これらの材料は熱伝導性が高いため、発生した熱を外部に逃がすことができる。
【００５０】
また、本発明によれば、多孔質を有する骨格としてスポンジを用いるので、細かい網目構造の多孔質構造体を容易に形成することが可能となる。網目構造は、セラミックス若しくは炭素またはこれらの粒子と金属のマトリクスからなる複合材料により構成されるので、電磁波を受けると、導電性による電磁波の減衰効果およびその電磁波が熱に変換される誘電損失の効果が生じる。このため、電磁波吸収材料として機能させることが可能となる。骨格部の材料について、セラミックスまたは金属の割合が高い場合には、不燃性の高い多孔質構造体を得ることができる。また、骨格部が金属または炭素を含む場合には、導電性、熱伝導性を高くすることができる。さらに、網目構造が細かいため、周波数の高い電磁波を吸収させることが可能となる。また、これらの材料の特質より、耐熱性に優れ、高い強度を備えた多孔質構造体を実現することができる。また、気孔率が７０パーセント以上であるため、高い通気性を持たせることが可能となる。
【図面の簡単な説明】
【図１】多孔質構造体の拡大図
【図２】多孔質構造体の製造方法を示すフローチャート
【図３】多孔質構造体の外観図
【図４】多孔質構造体を積層体した電磁波フィルタの概略図
【図５】多孔質炭化珪素等を用いた電波吸収特性および通気性実験結果を示す図
【図６】比較例を示す図
【符号の説明】
１…多孔質構造体、２…骨格部、３…媒質領域
【図１】
2004238253.tif 000003
【図２】
2004238253.tif 000004
【図３】
2004238253.tif 000005
【図４】
2004238253.tif 000006
【図５】
2004238253.tif 000007
【図６】
2004238253.tif 000008